(57)【要約】【課題】本発明は、外面への油の浸透を防止し、かつ透湿性に優れた電子レンジ対応シート及び電子レンジ対応シートの製造方法を提供することを課題とする。【解決手段】本発明に係る電子レンジ対応シートは、基紙と、この基紙の一方の面に樹脂組成物の塗工液を塗工することにより積層された樹脂層とを備え、上記樹脂層が、複数の気孔を有している。また、当該電子レンジ対応シートは、透湿度が２００ｇ／ｍ２２４ｈｒ以上１５０００ｇ／ｍ２２４ｈｒ以下であるとよい。さらに、当該電子レンジ対応シートは、上記基紙の一方の面に、表面に凹版を有するロールにより上記塗工液が塗工されることによって上記気孔が形成されていることが好ましい。また、微細凹凸形状を有する上記基紙の一方の面に上記塗工液が塗工されることにより上記気孔が形成されている構成でもよい。【選択図】図１
2014114524.tif 000002
【特許請求の範囲】
【請求項１】
基紙と、この基紙の一方の面に樹脂組成物の塗工液が塗工されることにより積層された樹脂層とを備え、
上記樹脂層が、複数の気孔を有している電子レンジ対応シート。
【請求項２】
透湿度が２００ｇ／ｍ２２４ｈｒ以上１５０００ｇ／ｍ２２４ｈｒ以下である請求項１に記載の電子レンジ対応シート。
【請求項３】
上記基紙の一方の面に、表面に凹版を有するロールにより上記塗工液が塗工されることによって上記気孔が形成されている請求項１又は請求項２に記載の電子レンジ対応シート。
【請求項４】
微細凹凸形状を有する上記基紙の一方の面に上記塗工液が塗工されることにより上記気孔が形成されている請求項１又は請求項２に記載の電子レンジ対応シート。
【請求項５】
上記樹脂層が、上記塗工液が固形分換算において塗工量０．０１ｇ／ｍ２以上２０ｇ／ｍ２以下で塗工されることにより形成されている請求項１から請求項４のいずれか１項に記載の電子レンジ対応シート。
【請求項６】
上記基紙の双方の面に上記樹脂層が積層されている請求項１から請求項５のいずれか１項に記載の電子レンジ対応シート。
【請求項７】
上記樹脂層の主成分が、アクリル系樹脂、オレフィン系樹脂又はカルボニル基含有樹脂である請求項１から請求項６のいずれか１項に記載の電子レンジ対応シート。
【請求項８】
上記基紙が、耐油紙である請求項１から請求項７のいずれか１項に記載の電子レンジ対応シート。
【請求項９】
上記基紙の一方の面に配設される印刷部をさらに備える請求項１から請求項８のいずれか１項に記載の電子レンジ対応シート。
【請求項１０】
一方から他方にかけての油の遮蔽性が１時間以上である請求項１から請求項９のいずれか１項に記載の電子レンジ対応シート。
【請求項１１】
基紙の一方の面に樹脂組成物の塗工液を塗工することにより樹脂層を形成する工程を有し、
上記樹脂層を形成する工程で、上記樹脂層に複数の気孔を設けるべく樹脂層を形成する電子レンジ対応シートの製造方法。
【発明の詳細な説明】
【技術分野】
【０００１】
本発明は、電子レンジ対応シート及び電子レンジ対応シートの製造方法に関する。
【背景技術】
【０００２】
従来から、種々の食品を包装する際に用いられるシートとして、揚げ物等の油分を多く含む食品を包装することが可能な耐油性を有するシートがある。このようなシートとして、油成分を多く含む食品を包装するための耐油紙が公知である（特開２００６−１８３２２１号公報）。
【０００３】
この耐油紙は、紙支持体の少なくとも片面に、水素結合性樹脂と吸油性粒子とを含む樹脂層を有しており、耐油性に優れている。
【０００４】
しかし、この耐油紙にあっては、耐油性を確保するために樹脂層を有しており、この樹脂層により透湿性が損なわれるおそれがある。このため、揚げ物等の食品が包装されている場合において、食品を包装後一定の時間が経過すると、シート内の水蒸気がシート外に放出されずに包装されている食品の表面が結露することにより、包装されている食品の品質が維持できないおそれがある。また、包装状態のまま食品を電子レンジによって加熱した場合も、シート内の水蒸気が放出されず食品の表面に水分が付着し、食品の品質が劣化するおそれがある。
【先行技術文献】
【特許文献】
【０００５】
【特許文献１】特開２００６−１８３２２１号公報
【発明の概要】
【発明が解決しようとする課題】
【０００６】
本発明は、このような事情に鑑みてなされたものであり、外面への油の浸透を防止し、かつ透湿性に優れた電子レンジ対応シート及び電子レンジ対応シートの製造方法を提供することを課題とする。
【課題を解決するための手段】
【０００７】
上記課題を解決するためになされた本発明に係る電子レンジ対応シートは、
基紙と、この基紙の一方の面に樹脂組成物の塗工液が塗工されることにより積層された樹脂層とを備え、
上記樹脂層が、複数の気孔を有している。
【０００８】
当該電子レンジ対応シートは、基紙の一方の面に樹脂層を備えるため、油が浸透し難い。また、上記樹脂層は、この基紙の一方の面に樹脂組成物の塗工液が塗工されることにより、複数の気孔が適度に形成されるため、上述のような油の浸透を抑制しつつ上記気孔によって水蒸気を好適に透過させることができる。このような当該電子レンジ対応シートは、上述のように耐油性を確保しつつ優れた透湿性を有するので、当該電子レンジ対応シートにより包装した揚げ物やハンバーガー等の食品を包装状態のまま電子レンジにより加熱処理した場合においても、油の浸透が抑制されつつ水蒸気の放出がなされるので、食品の表面への水滴の付着が抑制されることで食感が損なわれるおそれが少ない。
【０００９】
また、当該電子レンジ対応シートは、透湿度が２００ｇ／ｍ２２４ｈｒ以上１５０００ｇ／ｍ２２４ｈｒ以下であることが好ましい。かかる構成により、当該電子レンジ対応シートによって包装した食品を、包装状態のまま電子レンジ等で加熱した際に、食品から生ずる水蒸気を好適に外部に放出することができる。このため、電子レンジ等で加熱調理しても食感が損なわれるおそれが少ない。
【００１０】
また、当該電子レンジ対応シートは、上記基紙の一方の面に、表面に凹版を有するロールにより上記塗工液が塗工されることにより上記気孔が形成されていることが好ましい。このように凹版を有するロールによる塗工液の塗工で気孔が形成されることにより、樹脂層に所望の気孔を容易かつ確実に形成することができる。このため、当該電子レンジ対応シートは、耐油性を担保しつつ優れた透湿性を奏することができる。
【００１１】
当該電子レンジ対応シートは、微細凹凸形状を有する上記基紙の一方の面に上記塗工液が塗工されることにより上記気孔が形成されてもよい。このように微細凹凸形状を有する基紙の一方の面に塗工液を塗工することで、樹脂層に所望の気孔を容易かつ確実に形成することができる。このため、当該電子レンジ対応シートは、耐油性を担保しつつ優れた透湿性を奏することができる。
【００１２】
また、当該電子レンジ対応シートは、上記樹脂層が、上記塗工液が固形分換算において塗工量０．０１ｇ／ｍ２以上２０ｇ／ｍ２以下で塗工されることにより形成されていることが好ましい。これにより、当該電子レンジ対応シートは、十分に耐油性を担保しつつより優れた透湿性を奏することができる。
【００１３】
当該電子レンジ対応シートは、上記基紙の双方の面に上記樹脂層が積層されていることが好ましい。これにより、当該電子レンジ対応シートは、基紙の両面の樹脂層によって好ましい耐油性及び透湿性を有することができる。
【００１４】
また、上記樹脂層の主成分がアクリル系樹脂、オレフィン系樹脂、又はカルボニル基含有樹脂であることが好ましい。かかる構成により、当該電子レンジ対応シートの耐油性を向上させることができる。
【００１５】
さらに、上記基紙が、耐油紙であることが好ましい。基紙が耐油紙であることにより、当該電子レンジ対応シートの耐油性を向上させることができる。
【００１６】
当該電子レンジ対応シートは、上記基紙の一方の面に配設される印刷部をさらに備えることが好ましい。この構成を採用することによって、例えば包装する食品の種類ごとに異なった印刷を行い、当該電子レンジ対応シートの外面を視認させることで食品の種類を識別させることができる。
【００１７】
また、当該電子レンジ対応シートは、一方から他方にかけての油の遮蔽性が１時間以上であることが好ましい。この構成を採用することによって、上記油の浸透をさらに効果的に防止することができる。
【００１８】
また、本発明に係る電子レンジ対応シートの製造方法は、
基紙の一方の面に樹脂組成物の塗工液を塗工することにより樹脂層を形成する工程を有し、
上記樹脂層を形成する工程で、上記樹脂層に複数の気孔を設けるべく樹脂層を形成する。
【００１９】
当該製造方法によれば、既述の当該電子レンジ対応シートを製造することができ、既述の利点を奏することができる。つまり、当該製造方法によって製造された電子レンジ対応シートは、当該電子レンジ対応シートの一方から他方にかけて油分や水分が浸透し難く、当該電子レンジ対応シートの一方から他方にかけて水蒸気が放出されやすくなる。
【００２０】
なお、「気孔」とは、樹脂層に形成されている微細な孔のことをいう。「透湿度」は、カップ法（ＪＩＳＺ０２０８）に準じて測定した値をいう。「油の遮蔽性」は、４０℃の条件下で３ｇのサラダ油を樹脂層に滴下し、裏抜けに要する時間を測定した値である。
【発明の効果】
【００２１】
以上説明したように、本発明に係る電子レンジ対応シートは、外面の油の浸透を防止し、かつ透湿性に優れる。また、本発明に係る電子レンジ対応シートの製造方法は、外面への油の浸透を防止し、かつ透湿性に優れる電子レンジ対応シートを製造することができる。
【図面の簡単な説明】
【００２２】
【図１】本発明の第一実施形態に係る電子レンジ対応シートの模式的断面図である。
【図２】図１の電子レンジ対応シートの製造方法の概略的説明図である。
【図３】本発明の第二実施形態に係る電子レンジ対応シートの模式的断面図である。
【図４】図３の電子レンジ対応シートの製造方法の概略的説明図である。
【発明を実施するための形態】
【００２３】
以下、適宜図面を参照しつつ、本発明の実施の形態を説明する。
【００２４】
［第一実施形態］
＜電子レンジ対応シート１＞
当該電子レンジ対応シート１は、図１に示すように、基紙２、この基紙２の一方の面に積層される樹脂層３、及び基紙２の他方の面に形成される印刷部４を有する。
【００２５】
基紙２は、特に限定されるものではないが、パルプ繊維を主成分とするパルプスラリーを抄紙したものが好適に用いられる。このような基紙２としては、例えば純白ロール紙、グラシン紙、パラフィン紙、クラフト紙、模造紙、薄葉紙、一般上質紙、和紙等が挙げられる。これらの中でも純白ロール紙が好ましい。
【００２６】
基紙２の坪量は、１５ｇ／ｍ２以上６０ｇ／ｍ２以下が好ましく、２０ｇ／ｍ２以上５０ｇ／ｍ２以下がより好ましく、２５ｇ／ｍ２以上３０ｇ／ｍ２以下がさらに好ましい。基紙２の坪量が上記上限を超えると、基紙２の剛度が高くなるため、包装する食品の形状に沿って変形しにくくなり、食品を当該電子レンジ対応シート１によって直接包装することが困難となるおそれがある。一方、基紙２の坪量が上記下限未満の場合、強度が低下して破れやすくなるおそれがある。
【００２７】
基紙２は、耐油性を付与又は向上させるために、フッ素系添加物を含有することができる。フッ素系添加物としては、例えば炭素鎖長が６以下のパーフルオロアルキル基を有する化合物を含有する組成物等が挙げられる。炭素鎖長が６以下のパーフルオロアルキル基を有する化合物のうち、炭素鎖長が大きいものほど耐油性に優れる点で好ましく、炭素鎖長が５又は６のパーフルオロアルキル基を有する化合物がより好ましい。なお、パーフルオロアルキル基の炭素鎖長が７以上の場合、環境への負荷が増すおそれがあるため好ましくない。上記フッ素系添加物は市販品を用いても良く、市販品としては例えば旭硝子社製の商品名「ＡＧ−Ｅ０６０」等が挙げられる。
【００２８】
基紙２におけるフッ素系添加物の含有量は、固形分換算で０．００１ｇ／ｍ２以上１．０ｇ／ｍ２以下が好ましく、０．３ｇ／ｍ２以上０．７ｇ／ｍ２以下がより好ましい。基紙２におけるフッ素系添加物の含有量が上記上限を超えると、基紙２の剛度が高くなることによって、食品の形状に沿って包装しにくくなるおそれがある。一方、基紙２におけるフッ素系添加物の含有量が上記下限未満の場合、十分な耐油性が得られないおそれがある。
【００２９】
基紙２にフッ素系添加物を含有させる方法としては、例えば基紙２を、フッ素系添加物を含有する溶液に含浸させたり、基紙２の少なくとも片面にフッ素系添加物を含む塗工液を塗工したりする方法等が挙げられる。基紙２の表面にフッ素系添加物を含む塗工液を塗工する場合、抄紙機に付属する塗工機でオンマシン塗工しても良いし、抄紙機と切り離された塗工機でオフマシン塗工を行っても良い。
【００３０】
基紙２の厚さは、特に限定されないが、０．０３ｍｍ以上０．１ｍｍ以下が好ましく、０．０４ｍｍ以上０．０８ｍｍ以下がより好ましい。基紙２の厚さが上記上限を超えると当該電子レンジ対応シート１の剛度が高くなるため、包装する食品の形状にそって変形しにくくなり、食品を直接包装することが困難となるおそれがある。一方、基紙２の厚さが上記下限未満の場合、当該電子レンジ対応シートの強度が低下して破れやすくなるおそれがある。
【００３１】
樹脂層３は、基材紙２の一方の面に樹脂組成物の塗工液を塗工することにより形成される。この樹脂組成物の主成分としては、アクリル系樹脂、オレフィン系樹脂又はカルボニル樹含有樹脂が用いられる。
【００３２】
アクリル系樹脂としては、例えば、アクリルポリマー、アクリル−スチレンコポリマー等の共重合体等が挙げられる。具体的には、スチレン及びスチレン誘導体、アクリル酸（メタクリル酸）及びアクリル酸メチル、アクリル酸エチル、アクリル酸ブチル等のアクリル酸アルキルエステル類やメタクリル酸メチル等のメタクリル酸アルキルエステル等を共重合したアクリル系コポリマーやエチレン−アクリル酸共重合体ナトリウム塩、エチレン−アクリル酸共重合体アンモニウム塩等のエチレン−アクリル酸共重合体水溶性塩、アクリルアミドとアクリル酸（メタクリル酸）との共重合体、アクリロニトリルとアクリル酸（メタクリル酸）との共重合体等が挙げられる。
【００３３】
オレフィン系樹脂としては、例えば、低密度ポリエチレン、高密度ポリエチレン、ポリプロピレン、エチレン系共重合体等が挙げられる。
【００３４】
上記カルボニル基含有樹脂としては、例えばスチレン・アクリル酸エステル共重合体、エポキシエステル樹脂、ウレタン樹脂、オイル変性フェノール樹脂等が挙げられる。
【００３５】
上記スチレン・アクリル酸エステル共重合体は、特に限定されるものではないが、公知の乳化重合法によって製造することができる。ここで、乳化重合法による場合、一定の親水性を得るために界面活性剤が用いられることが好ましい。この界面活性剤としては、脂肪酸石鹸、アルキルスルホン酸塩、アルキルベンゼンスルホン酸塩、アルキルスルホコハク酸塩、ポリオキシエチレンアルキル硫酸塩等のアニオン活性剤が挙げられる。この界面活性剤は、モノマー混合物１００重量部に対して１重量部以上１０重量以下用いられることが好ましい。
【００３６】
上記エポキシエステル樹脂は、種々のものが採用可能であり、エポキシ樹脂とカルボキシル基を含有する化合物との反応によって、オキシラン環の開環を伴うエステル化を生じさせることで得ることができる。
【００３７】
上記ウレタン樹脂は、特に限定されるものではないが、例えばポリイソシアネートとポリオールとを重合させたものを採用可能である。上記ポリオールとしては、例えばポリエーテルポリオール、ポリエステルポリオール、ポリラクトンポリオール、ポリカーボネートポリオール等が挙げられる。
【００３８】
上記イソシアネートは、特に限定されるものではないが、例えばヘキサメチレンジイソシアネート、２，２，４−トリメチルヘキサメチレンジイソシアネート等の脂肪族ジイソシアネート化合物、イソホロンジイソシアネート、水添キシリレンジイソシアネート、１，４−シクロヘキサンジイソシアネート、４，４′−ジシクロヘキシルメタンジイソシアネート等の脂環式ジイソシアネート化合物、キシリレンジイソシアネート、テトラメチルキシレンジイソシアネート等の芳香脂肪族ジイソシアネート化合物、トルイレンジイソシアネート、フェニルメタンジイソシアネート等の芳香族ジイソシアネート化合物、上記ジイソシアネートの変性物（カルボジイミド、ウレトジオン、ウレトイミン含有変成物など）等が採用可能である。
【００３９】
上記ポリエーテルポリオールは、特に限定されるものではないが、例えばポリエチレングリコール、ポリプロピレングリコール、ポリテトラメチレンエーテルグリコール、ポリヘキサメチレンエーテルグリコール等を採用可能である。
【００４０】
上記ポリエステルポリオールは、特に限定されるものではないが、例えばポリエチレンアジペート、ポリブチレンアジペート、ポリネオペンチルアジペート、ポリ−３−メチルペンチルアジペート、ポリエチレン／ブチレンアジペート、ポリネオペンチル／ヘキシルアジペート等を採用可能である。
【００４１】
上記ポリラクトンポリオールは、特に限定されるものではないが、例えばポリカプロラクトンジオール、ポリオメガヒドロキシカプロン酸ポリオール等を採用可能である。
【００４２】
上記ポリカーボネートポリオールは、特に限定されるものではないが、例えばプロパンジオール−（１，３）、ブタンジオール−（１，４）、ヘキサンジオール−（１，６）、ジエチレングリコール、トリエチレングリコール、テトラエチレングリコール等のジオールと、ホスゲンと、ジフェニルカーボネート等のジアリールカーボネート又はエチレンカーボネート、プロピレンカーボネート等の環状カーボネートとの反応で得られる生成物等を採用可能である。また、上記ポリカーボネートポリオールとしては、ポリエステル又はポリラクトンと、ホスゲンと、ジアリールカーボネート又は環状カーボネートとの反応によって得られるポリエステルカーボネートが挙げられる。
【００４３】
上記オイル変性フェノール樹脂は、特に限定されるものではないが、例えばフェノール類、アルデヒド類及びオイルを酸性触媒下で反応させて得られる樹脂を採用可能である。
【００４４】
変性に用いられるオイルは、特に限定されないが、例えば植物オイル、特に、カシューオイル、アマニオイル、桐オイル、ヒマシオイル及びトールオイルから選ばれる１種以上を採用可能である。この中でも保存安定性の点からカシューオイルが好ましい。また、上記オイル変性フェノール樹脂としては、カシューオイル変性ノボラック型フェノール樹脂を採用することが好ましい。
【００４５】
樹脂層３には、樹脂層３が食品との平滑性（樹脂層３が食品に引っ付くことを防止する効果）を有するようにフィラーを含有させることも可能である。樹脂層３に含有されるフィラーは、特に限定されるものではないが、無機微粒子や有機微粒子が挙げられる。樹脂層３に含有されるフィラーとしては、珪酸アルミニウムが好適に用いられ、その他、シリカ、硫酸バリウム、酸化チタン等を用いることも可能である。上記フィラーは、１種のみを用いてもよく、また２種以上を混合して用いてもよい。
【００４６】
上記フィラーの平均粒子径としては、特に限定されないが、５０ｎｍ以上５００ｎｍ以下が好ましい。上記フィラーの平均粒子径の上限は、３５０ｎｍがより好ましく、３００ｎｍがさらに好ましい。上記フィラーの平均粒子径の下限は、６０ｎｍがより好ましく、８０ｎｍがさらに好ましい。上記フィラーの平均粒子径が上記上限を超える場合、食品と樹脂層３との平滑性の向上があまり得られないおそれある。逆に、上記フィラーの平均粒子径が上記下限未満の場合、フィラーが塗工液内で凝集してしまい、食品と樹脂層３との平滑性が十分に発揮されないおそれがある。
【００４７】
樹脂層３における上記フィラーの含有量は、特に限定されないが、樹脂組成物の主成分の樹脂１００重量部に対して１重量部以上２０重量部以下であるが好ましい。上記フィラーの含有量の上限は、１５重量部がより好ましく、１０重量部がさらに好ましい。また、上記フィラーの含有量の下限は、３重量部がより好ましく、５重量部がさらに好ましい。上記フィラーの含有量が上記上限を超える場合、食品と樹脂層３との平滑性の向上があまり得られなくなるおそれがある。逆に、上記フィラーの含有量が上記下限未満の場合、フィラーの密度が低下し、食品と樹脂層３との平滑性が十分に発揮されないおそれがある。
【００４８】
樹脂層３の平均厚さは、特に限定されないが、０．０１ｍｍ以上０．０８ｍｍ以下が好ましく、０．０３ｍｍ以上０．０５ｍｍ以下が好ましい。樹脂層３の厚さが上記下限未満の場合、当該電子レンジ対応シート１の耐油性が十分に確保できないおそれがある。また、樹脂層３の厚さが上記上限を超える場合、当該電子レンジ対応シート１の剛度が高くなるため、包装する食品の形状にそって変形しにくくなり、食品を直接包装することが困難となるおそれがある。
【００４９】
また、樹脂層３は、複数の気孔３ａが形成されている。なお、気孔３ａの確認は、特に限定されず公知の方法を採用することができる。また、樹脂層３に顔料を塗布し気孔３ａを確認してもよい。
【００５０】
印刷部４は、特に限定されるものではないが、基紙２にバインダーによって顔料が固定されたものを採用可能である。この顔料は、特に限定されるものではないが、黒色顔料、白色顔料、赤色顔料、青色顔料、黄色顔料、緑色顔料、橙色顔料、紫色顔料等を適宜用いることができる。また、バインダーは、特に限定されるものではないが、アクリル系樹脂、スチレン系樹脂、ポリエステル系樹脂、ウレタン系樹脂、ポリビニル系樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等の各種合成樹脂の１種又は２種以上の混合物、共重合体等を採用可能である
【００５１】
当該電子レンジ対応シート１の透湿度は、特に限定されないが、２００ｇ／ｍ２２４ｈｒ以上１５０００ｇ／ｍ２２４ｈｒ以下が好ましい。当該電子レンジ対応シート１の透湿度の上限は、１３０００ｇ／ｍ２がより好ましく、１１０００ｇ／ｍ２がさらに好ましい。また、当該電子レンジ対応シート１の透湿度の下限は、１０００ｇ／ｍ２がより好ましく４０００ｇ／ｍ２さらに好ましい。上記透湿度が上記範囲の場合、当該電子レンジ対応シート１によって包装した食品を、包装状態のまま電子レンジ等で加熱した際に、食品から生ずる水蒸気を好適に外部に放出することができ、電子レンジ等で加熱処理しても食感が損なわれるおそれが少ない。
【００５２】
当該電子レンジ対応シート１の一方から他方にかけての油の遮蔽性としては、特に限定されないが、１時間以上が好ましく、１．５時間以上がより好ましく、２時間以上がさらに好ましい。これにより、上記油の浸透を効果的に防止することができる。
【００５３】
＜電子レンジ対応シート１の製造方法＞
電子レンジ対応シート１の製造方法は、樹脂層形成工程及び印刷工程を有する。
【００５４】
樹脂層形成工程は、基紙２の一方の面に樹脂層３を形成する工程である。この樹脂層形成工程においては、基紙２の一方の面に樹脂組成物の塗工液を塗工し、この塗工した塗工液を乾燥硬化することで、樹脂層３を形成している。
【００５５】
上記塗工液は、上記樹脂組成物と溶媒とを混合することによって調整される。例えば上位塗工液は、カルボニル基含有樹脂等の上記樹脂組成物と、水系溶媒とを混合することによって調整される。この水系溶媒としては、特に限定されず、例えば水単体、又はエタノール、プロパノール等のアルコール類と水との混合物等が挙げられる。
【００５６】
基紙２への塗工方法としては、表面に凹版を有するロールにより行う。これにより、樹脂層３に、容易かつ確実に所望の気孔３ａを形成することができる。具体的な塗工方法としては、グラビア印刷機によるグラビアコート法が挙げられる。図２に示すように、グラビアロール１４の表面は、樹脂層３の形成材料の塗工液１３を多く保持するための複数の凹部状のセル１４ａを有している。このため、塗工液１３が収容された容器１５中にグラビアロール１４を回転させ、グラビアロール１４を基紙２の表面に接触させることにより、グラビアロール１４のセル１４ａ部分にあたる箇所に塗工液１３が多く塗布され、セル１４ａ部分でない箇所には、塗工液１３が少なく塗布される。これにより、セル１４ａ部分でない箇所（塗工液１３が少なく塗布された箇所）に好適な気孔３ａが形成されやすくなる。なお、基紙２の表面にグラビアロールが接触する前に、グラビアロール１４の表面にドクターブレード（図示省略）を押し当て、所望の塗工液１３の付着量を適切に調整することができる。また、グラビアロールの回転速度を調整することによっても所望の塗工液１３の付着量を調整することができる。
【００５７】
グラビアロール１４のセル１４ａの凹部の深さは、特に限定されないが、１０μｍ以上７０μｍ以下が好ましく、３０μｍ以上５０μｍ以下がさらに好ましい。セル１４ａの凹部の深さが上記下限未満の場合、樹脂層３の気孔３ａが多く形成されるおそれがあり、当該電子レンジ対応シート１の耐油性が損なわれるおそれがある。また、上記上限を超える場合、樹脂層３の厚さが厚くなりすぎ、当該電子レンジ対応シート１の剛度が高くなるため、食品を当該電子レンジ対応シート１によって直接包装することが困難となるおそれがある。
【００５８】
塗工量としては、固形分換算で、０．０１ｇ／ｍ２以上２０ｇ／ｍ２以下が好ましく、３ｇ／ｍ２以上８ｇ／ｍ２以下がさらに好ましい。塗工量が上記範囲の場合、当該電子レンジ対応シート１は、十分に耐油性を担保しつつより優れた透湿性を奏することができる。
【００５９】
塗工液の乾燥硬化としては、特に限定されないが、乾燥装置（図示省略）により、塗工液を乾燥硬化させることができる。
【００６０】
印刷工程は、基紙２の一方の面に装飾のための文字、図柄等を印刷する工程である。この印刷工程において、樹脂層形成工程で樹脂層３が積層された基紙２の面の反対側の面に印刷部４を施している。ここで、この印刷方法は公知の種々の方法を採用可能である。印刷方法としては、例えばグラビア印刷方式、オフセット印刷方式、フレキソ印刷方式、シルクスクリーン印刷方式等が挙げられる。
【００６１】
＜利点＞
当該電子レンジ対応シート１は、基紙２の一方の面に樹脂層３を備えるため、この樹脂層３を内側（食品側）として食品を包装することにより、食品から出る油が当該電子レンジ対応シート１の外側に浸透することを樹脂層３によって的確に防止できる。また、この樹脂層３が、複数の気孔３ａを有するため、この気孔３ａから水蒸気が好適に放出される。このため、揚げ物やハンバーガー等の食品を包装状態のまま電子レンジにより加熱処理しても、油の浸透が抑制されつつこの気孔３ａより水蒸気が好適に放出されるので、食品の表面への水滴の付着が抑制されることで食感が損なわれるおそれが少ない。
【００６２】
また、樹脂層３の主成分が、アクリル系樹脂、オレフィン系樹脂、又はカルボニル基含有樹脂であるため、当該電子レンジ対応シート１の耐油性を向上させることができる。
【００６３】
また、当該電子レンジ対応シート１は、表面に凹版を有するロールにより塗工液１３が塗工されることで、当該電子レンジ対応シート１の外側に好適に水蒸気を放出する気孔３ａが容易かつ確実に形成される。このため、当該電子レンジ対応シート１は、耐油性を担保しつつ優れた透湿性を奏することができる。
【００６４】
さらに、当該電子レンジ対応シート１は、基紙２の他方の面に印刷部４を有するので、例えば包装する食品の種類ごとに異なった印刷を行うことによって、当該電子レンジ対応シート１の外側を視認するだけで食品の種別を識別することができる。
【００６５】
［第二実施形態］
次に、第二の実施形態である電子レンジ対応シート２１について説明する。なお、第二の実施形態の説明において、第一の実施形態と同一構成又は同一機能を有する部材等については同一符号を用いて、その詳細な説明を省略することがある。
【００６６】
第二の実施形態である電子レンジ対応シート２１は、図３に示すように、基紙２２、この基紙２２の一方の面に積層される樹脂層２３、及び基紙２２の他方の面に形成される印刷部４を有する。
【００６７】
基紙２２は、一方の面が微細凹凸形状を有する基紙２２が用いられる。基紙２２の微細凹凸形状による表面の粗さ（十点平均粗さ）は、特に限定されないが、０．０１ｍｍ以上０．０５ｍｍ以下が好ましく、０．０２ｍｍ以上０．０３ｍｍ以下がさらに好ましい。基紙２２の表面粗さが上記範囲外の場合、当該電子レンジ対応シート２１の樹脂層２３に所望の気孔２３ａが適度に形成されないおそれがある。
【００６８】
なお、基紙２２として、第一実施形態において用いられるものと同様の純白ロール紙、グラシン紙、パラフィン紙、クラフト紙、模造紙、薄葉紙、一般上質紙、和紙等を用いることができ、坪量、厚さにおいても同様のものを用いることができる。
【００６９】
樹脂層２３は、基紙２２の微細凹凸形状の面に形成される。また、樹脂層２３は、複数の気孔２３ａが形成されている。
【００７０】
また、樹脂層２３の気孔２３ａの凹凸の平均深さは、第一実施形態の樹脂層３の気孔３ａの平均深さと同様であることが好ましい。
【００７１】
樹脂層２３の形成材料として、第一実施形態において用いられる樹脂層３と同様の形成材料を用いることができる。
【００７２】
次に、第二の実施形態である電子レンジ対応シート２１の製造方法について、図４を参酌しつつ説明する。
【００７３】
電子レンジ対応シート２１の製造方法は、第一の実施形態と同様、樹脂層形成工程及び印刷工程を有する。
【００７４】
樹脂層形成工程においては、塗工液を基紙２２の一方の面に塗工し樹脂層２３を形成する。
【００７５】
塗工方法としては、平滑な表面を有するロールを用いたロールコート法やバーコート法等により塗工する方法が採用される。具体的には、図４に示すように、ベタロール３４を塗工液１３が収容された容器１５中で回転させることによってベタロール３４に塗工液１３を保持させる。そして、基紙２２の凹凸を有する面にこのベタロール３４を圧着させることにより、基紙２２に塗工液１３を塗布することができる。
【００７６】
また、基紙２２の凹凸を有する面にこのベタロール３４を圧着させる際は、樹脂層２３の凹凸面の凸部に樹脂層が薄く形成されるように、ベタロール３４を接触させる際の圧力を調整し、ベタロール３４を樹脂層２３に圧着させる。これにより、基紙２２の表面に樹脂層が形成され、平滑なベタロールにより樹脂層２３が一定の厚さにより形成されるため、樹脂層２３が薄く形成されている部分（基紙の凸部の上部）に適度な気孔２３ａが形成されやすくなる。
【００７７】
また、印刷工程においては、上記第一の実施形態と同様の工程により、印刷部４を基紙２２の一方の面に形成する。
【００７８】
第二の実施形態である電子レンジ対応シート２１は、基紙２２の微細凹凸形状の一方の面に樹脂層２３が形成され、この樹脂層２３が薄く形成されている箇所（基紙２２の微細凹凸形状の凸部の上部）に適度に気孔２３ａが形成されやすくなる。従って、この気孔２３ａにより水蒸気が好適に放出される。従って、電子レンジ対応シート２１は、耐油性を確保しつつ、優れた透湿性を有するため、電子レンジにより加熱しても、このピンホール２３ａより水蒸気が好適に放出されるので、食感が損なわれるおそれが少ない。
【００７９】
［その他の実施形態］
本発明は、上記実施形態に限定されるものではなく、本発明の意図する範囲内において適宜設計変更可能である。
【００８０】
上記実施形態においては、樹脂層は、基紙の一方の面に積層されるものについて説明したが、本発明においては、基紙の双方の面に樹脂層が積層されてもよい。これにより、透湿度並びに耐油性及び透湿性のコントロールを容易に行うことができる。
【００８１】
また、基紙への塗工方法としては、上述の方法に限定されず、ナイフコート法、ブレードコート法、ダイコート法、フレキソコート法、ディッピング法等の公地の方法を採用することができる。これらの方法を採用する場合は、例えば、樹脂層の形成材料の塗工液の塗工量を調整することにより、所望の気孔を有する樹脂層を形成することができる。
【００８２】
また、樹脂層の形成材料の塗工液にフィラーを含有するものを基紙に塗工することにより、所望の気孔を有する樹脂層を形成してもよい。塗工液に含有されるフィラーは、特に限定されるものではないが、無機微粒子や有機微粒子が挙げられる。樹脂層３に含有されるフィラーとしては、珪酸アルミニウムが好適に用いられ、その他、シリカ、硫酸バリウム、酸化チタン等を用いることも可能である。上記フィラーは、１種のみを用いてもよく、また２種以上を混合して用いてもよい。
【００８３】
上記フィラーの平均粒子径としては、特に限定されないが、５０ｎｍ以上５００ｎｍ以下が好ましい。上記フィラーの平均粒子径の上限は、３５０ｎｍがより好ましく、３００ｎｍがさらに好ましい。上記フィラーの平均粒子径の下限は、６０ｎｍがより好ましく、８０ｎｍがさらに好ましい。上記フィラーの平均粒子径が上記範囲外の場合、所望の気孔が好適に形成されないおそれがある。
【００８４】
樹脂層３における上記フィラーの含有量は、特に限定されないが、樹脂層３の主成分の樹脂１００重量部に対して１重量部以上２０重量部以下であるが好ましい。上記フィラーの含有量の上限は、１５重量部がより好ましく、１０重量部がさらに好ましい。また、上記フィラーの含有量の下限は、３重量部がより好ましく、５重量部がさらに好ましい。上記フィラーの含有量が上記範囲外の場合、所望の気孔が好適に形成されないおそれがある。
【００８５】
上記実施形態において、気孔が形成されている樹脂層について説明したが、本発明においては、上記樹脂層が、上記気孔の弁を有してもよい。
【００８６】
上記気孔の弁は、気孔を覆うように形成されており、樹脂層の塗工液が塗工される際に、塗工量を調整することによって形成される。例えば、表面の凹版を有するロールにより塗工液を塗工し樹脂層を形成する場合、グラビアロールのセルが当接しない箇所には塗工液が少なく塗布されることになるが、塗工液が少なく塗布される箇所に、気孔が形成され、かつこの気孔を覆うような樹脂の膜が形成されるように塗工量を調整し塗布する。適度な塗工量により、樹脂層に気孔が形成され、形成された気孔の上部において気孔の周囲の塗工液が繋がることになり、気孔の上部に薄い膜状の弁が形成される。このため、この弁によっても油の浸透を防ぐことができ、水蒸気の放出に関しては、水蒸気の圧力によって薄い膜状の弁が圧迫されることによりこの弁に隙間が生じるため、この隙間から水蒸気が好適に放出される。
【００８７】
なお、気孔の弁を形成するためには、塗工量の調整だけでなく、グラビアロールの回転速度、塗工液の成分、塗工液を乾燥させる際の温度、時間等を調整することにより、気孔の弁を形成するよう樹脂層を積層することができる。
【００８８】
また、基紙として、耐油紙を用いてもよい。耐油紙としては、公知の耐油紙を用いることができる。これにより当該電子レンジ対応シートの耐油性を向上させることができる。
【００８９】
また、樹脂層の形成材料としては、上記実施形態において説明したものに限定されず、耐油性を奏する樹脂であればよい。
【００９０】
また、上記実施形態においては、印刷部を有するものについて説明したが、本発明においては、印刷部は必須の構成要件ではない。また印刷部を設ける場合にあっては上記実施形態に限定されるものでなく、例えば基紙の一方の面に印刷部を設け、この印刷部に樹脂層を積層した電子レンジ対応シートも本発明の意図する範囲内である。
【００９１】
また、上記実施形態においては、当該電子レンジ対応シートの製造方法における印刷工程は、樹脂層形成工程の後に印刷工程を行う方法について説明したが、本発明はこれに限定されず、樹脂層形成工程Ｓ１の前に行ってもよい。さらには、既に印刷された基紙を用意することで、この印刷工程を行わないことも可能である。
【００９２】
［実施例］
次に、当該電子レンジ対応シートの二つの実施例について説明するが、この実施例に本願発明は拘束されるものでない。
【００９３】
（実施例１）
基紙として坪量２５ｇ／ｍ２の耐油紙（商品名「ＥＣ耐油紙２５」：天満特殊製紙株式会社製）を用いた。塗工剤（商品名「ハービルＢ−７」：第一塗料株式会社製）を水にて希釈して塗工液を調整し、この塗工液を上記基紙の片面にグラビア塗工し樹脂層を形成した。樹脂層に、複数の気孔を有する実施例１の電子レンジ対応シートを得た。
【００９４】
（実施例２）
実施例１の電子レンジ対応シートの他方の面にも同様に塗工液を塗工し、この塗工液を乾燥硬化して実施例２の電子レンジ対応シートを得た。
【００９５】
（比較例）
比較例として、薄洋紙（商品名「ＨＳ２１紙」：王子製紙株式会社製）に８μｍの厚さのポリエチレンがラミネートされた物を用いた。
【００９６】
（耐油度）
実施例１及び実施例２並びに比較例について油の遮蔽性試験を行った。この遮蔽性試験は、４０℃の条件下で３ｇのサラダ油を樹脂層に滴下し、裏抜けに要する時間を測定した。
【００９７】
実施例１は油の裏抜けが３時間以上経過しても発生しなかった。実施例２は５時間以上経過して裏抜けは発生しなかった。一方、比較例は３０分以内に裏抜けが発生した。
【００９８】
（透湿度）
次に、実施例１及び実施例２並び比較例について透湿度試験を行った。この透湿度試験は、カップ法（ＪＩＳＺ０２０８）に準じて行った。
【００９９】
実施例１では透湿度が１２４００ｇ／ｍ２２４ｈｒであった。実施例２では透湿度が８５００ｇ／ｍ２２４ｈｒであった。一方、比較例は９６ｇ／ｍ２２４ｈｒであった。
【０１００】
（結果）
実施例１及び実施例２は、上記のように耐油度が好適な範囲を有しつつ、高い透湿度を有する結果となった。なお、比較例については、透湿度が低く、電子レンジで加熱した際にシート内面に水滴付着が発生した。
【産業上の利用可能性】
【０１０１】
以上のように、本発明の電子レンジ対応シート及び本発明の電子レンジ対応シートの製造方法により製造された電子レンジ対応シートは、耐油性を有しつつ、かつ透湿性を有するので、食品を電子レンジ等で加熱処理する際に包装するシートとして好適に用いられる。
【符号の説明】
【０１０２】
１  電子レンジ対応シート
２  基紙
３  樹脂層
３ａ  気孔
４  印刷部
１３  塗工液
１４  グラビアロール
１４ａ  セル
１５  容器
２１  電子レンジ対応シート
２２  基紙
２３  樹脂層
２３ａ  気孔
３４  ベタロール
【図１】
2014114524.tif 000003
【図２】
2014114524.tif 000004
【図３】
2014114524.tif 000005
【図４】
2014114524.tif 000006